(57)【特許請求の範囲】
【請求項１】
エポキシ化合物、ゴム、充填剤、潜在性硬化剤及び導電粒子を必須成分とする異方導電性樹脂組成物において、該エポキシ化合物がエポキシ基を１分子中に少なくとも１個以上有し、かつ数平均分子量が７０００以下であり、該ゴムがエポキシ化合物とグラフトしている粒子として分散した状態で存在し、その粒子径が０．０１〜５μmであり、該組成物がペースト状であり、粘度が１００〜１０，０００ＰＳである該異方導電性樹脂組成物を含有することを特徴とする異方導電性ペースト。
【請求項２】
異方導電性樹脂組成物が有機溶剤を含有しないことを特徴とする請求項１に記載の異方導電性ペースト。
【請求項３】
異方導電性樹脂組成物において、 該ゴムの含有量が、全組成物中０．５〜３０ｗｔ％であることを特徴とする請求項１又は２に記載の異方導電性ペースト。
【請求項４】
異方導電性樹脂組成物において、該導電粒子が、ポリスチレンを主成分とするポリマー粒子にＮｉ及び／またはＡｕをコートしてなり、かつ粒子径が１〜１０±０．１μｍであることを特徴とする請求項１〜３のいずれかに記載の異方導電性ペースト。
【請求項５】
異方導電性樹脂組成物において、  該導電粒子の含有量が、全組成物中１〜１０ｗｔ％であることを特徴とする請求項１〜４のいずれかに記載の異方導電性ペースト。
【請求項６】
異方導電性樹脂組成物において、 該充填剤の含有量が、全組成物中１〜５０ｗｔ％であることを特徴とする請求項１〜５のいずれかに記載の異方導電性ペースト。
【発明の詳細な説明】
【０００１】
【発明の属する技術分野】
本発明は液晶ディスプレイのＴＡＢ（Tape Automated Bonding）実装方式におけるＬＣＤ、ＴＣＰ（Tape Carrier Package）、ＰＣＢ（Print Circuit Board）との接続、または最近多くなってきているＣＯＧ（Chip on Glas）実装に用いられる。また、半導体分野におけるＣＯＢ，ＣＯＦ実装、プラズマディスプレイ分野におけるＴＣＰ、ＴＷＢ接続にも使用されている。
【０００２】
【従来の技術】
近年、パーソナルコンピューターをはじめ各種機器の表示装置として軽量、薄型の特徴を有した液晶表示が広く使用されるようになった。また使用環境についても自動車用、産業用と使用環境もより厳しくなっている。これに伴ってＬＣＤも大型化、薄型化、生産性の向上、高品位が望まれてきている。
【０００３】
その中で、ＬＣＤと入力、出力側との接続及びＣＯＧなどにおいては、従来のハンダやゴムコネクター等では対応が困難となり、現在では異方性導電膜（ＡＣＦ）が主流となっている。またそのＡＣＦは、ＬＣＤ周辺用途以外にも使用されるようになってきており、その用途展開は益々拡大の様相を呈している。
【０００４】
ＡＣＦは、接着、絶縁、信頼性保持の役割を果たす樹脂バインダと導通の役割を果たす導電ビーズより構成されており、それをフィルム化して使用に供されている。またその使用方法としては、例えばＬＣＤとＴＡＢもしくはＦＰＣ基板等の微細電極同士を接続する際、該ＡＣＦを相対峙させた電極間に挟み、加熱加圧する事により複数の電極を一括接続するものである。このようなＡＣＦの従来技術としては、特開平７ー１４０４８０号公報、特開平７−２１１３７４号公報、特開平８−７６５８号公報、特開平８−３１１４２０号公報等に開示されている。
【０００５】
これらは近年の高精細化に伴うファインピッチ対応や、際剥離（リペア）性の向上が主目的となっており、基本的には従来のＡＣＦのコンセプトから外れたものではない。つまり、一定幅、一定厚みを有したフィルムの中に導電粒子を一定割合混合し、それを使用時に必要な長さにカットし、電極間に挟み、規定圧力、規定温度で圧着接着するものである。
【０００６】
【発明が解決しようとする課題】
しかし、当該材料は、（導電粒子の）精度の高い分散及び（フィルムの）成形が難しく、また作業効率も離型フィルムの剥離、切断等を考慮すると近年の厳しいコスト競争に打ち勝つだけのコストパフォーマンスを発現させるためには大きな問題となっていた。
【０００７】
【課題を解決するための手段】
本発明者らは上記問題を解決するために鋭意検討した結果、エポキシ樹脂、ゴム、充填剤、潜在性硬化剤、及び導電粒子を必須成分とし、無溶剤型低温速硬化性ペーストとすることにより、ディスペンサーを用いた塗布を可能にし、同時に低温低圧で圧着できる工程とすることにより、材料コスト及び製造コストを大幅に削減できることを見いだした。更に濡れ性の向上が、接着性、信頼性をも向上させることを併せて見いだし、本発明を完成させるに至った。
【０００８】
即ち、本発明は以下の（１）〜（１０）を提供するものである。
（１）  エポキシ化合物、ゴム、充填剤、潜在性硬化剤及び導電粒子を必須成分として含有することを特徴とする異方導電性樹脂組成物。
【０００９】
（２）  エポキシ化合物、ゴム、充填剤、潜在性硬化剤及び導電粒子を必須成分として含有し、かつ有機溶剤を含有しないことを特徴とする異方導電性樹脂組成物。
【００１０】
（３）  該エポキシ化合物が、エポキシ基を１分子中に少なくとも１個以上有し、かつ分子量が７０００以下であることを特徴とする（１）又は（２）記載の異方導電性樹脂組成物。
【００１１】
（４）  該ゴムが、エポキシ化合物中に粒子として分散した状態で存在することを特徴とする（１）〜（３）のいずれかに記載の異方導電性樹脂組成物。
【００１２】
（５）  該ゴムの含有量が、全組成物中０．５〜３０ｗｔ％であることを特徴とする（１）〜（４）のいずれかに記載の異方導電性樹脂組成物。
【００１３】
（６）  該導電粒子が、ポリスチレンを主成分とするポリマー粒子にＮｉ及び／またはＡｕをコートしてなり、かつ粒子径が１〜１０±０．１μｍであることを特徴とする（１）〜（５）のいずれかに記載の異方導電性樹脂組成物。
【００１４】
（７）  該導電粒子の含有量が、全組成物中１〜１０ｗｔ％であることを特徴とする（１）〜（６）のいずれかに記載の異方導電性樹脂組成物。
【００１５】
（８）  該充填剤の含有量が、全組成物中１〜５０ｗｔ％であることを特徴とする（１）〜（７）のいずれかに記載の異方導電性樹脂組成物。
【００１６】
（９）  （１）〜（８）のいずれかに記載の異方導電性樹脂組成物が、ペースト状であり、かつ該組成物の粘度が１００〜１０，０００ＰＳであることを特徴とする異方導電性樹脂組成物。
【００１７】
（１０）  （１）〜（９）のいずれかに記載の異方導電性樹脂組成物を含有してなる異方導電性ペースト。
【００１８】
【発明の実施の形態】
以下、本発明を更に詳細に説明する。
本発明の異方導電性樹脂組成物とは、基本的に、エポキシ化合物、ゴム、充填剤、潜在性硬化剤及び導電粒子を必須成分として含有する樹脂組成物である。
また、本発明の異方導電性樹脂組成物とは、エポキシ化合物、ゴム、充填剤、潜在性硬化剤及び導電粒子を必須成分として含有し、かつ有機溶剤を含有しない樹脂組成物である。
【００１９】
本発明おいて用いられるエポキシ化合物とは、１分子中にエポキシ基を１個以上有したものであれば、特に制限はなく、常温で液体、固体に関わらず使用することが出来る。
本発明に用いられるエポキシ化合物において、１分子中にエポキシ基を１個有する（単官能エポキシ樹脂）化合物で、粘度が５００ｍＰａ・ｓ／２５℃以下のものは、反応性稀釈剤として使用される。具体的には、例えば市販品として、ＥＤー５０６（いずれも商品名：旭電化工業株式会社製）、ＨＥＬＯＸＹ８、ＨＥＬＯＸＹ６５、ＨＥＬＯＸＹ１１６（いずれも商品名：エイ・シー・アイ・ジャパン・リミテッド製）等がある。
添加量としては、異方導電性樹脂組成物（ＡＣＰ）を所望の粘度にするための量を使用して良いが、ＡＣＰ中に１〜７０％含有することが好ましい。さらに好ましくは５〜４０％である。この範囲であると、希釈効果が十分に得られ、かつ信頼性の高いＡＣＰが得られるので、非常に好ましい。
【００２０】
１分子中にエポキシ基を２個以上有する化合物としては、具体的には、例えば（Ａ）群として
（１）ビスフェノールＡ、ビスフェノールＦ、ビスフェノールＡＤ、
（２）フェノールまたはクレゾールとホルムアルデヒドとの付加重合したノボラック樹脂、テトラヒドロキシフェニールメタン及びレゾルシノールの如きヒドロキシ化合物、
（３）ジアミノジフェニールメタン、アニリン、キシリレンジアミン等のアミン化合物、グリセリン、ペンタエリスリトール等の多価アルコール、またはフタル酸、ヘキサハイドロフタル酸等のカルボキシ化合物等とエピクロルヒドリン、エピブロムヒドリン等のエピハロヒドリン、およびメチルエピクロルヒドリン等のメチルエピハロヒドリンとの重縮合化合物並びに該重縮合化合物をハロゲン化した化合物、
【００２１】
（Ｂ）群としてエポキシ化大豆油等のエポキシ化脂肪酸類及びその誘導体、
（Ｃ）群としてエポキシ化ポリブタジエン、エポキシ化ポリイソプレン等のエポキシ化ジエン重合体類、または
（Ｄ）群として３，４−エポキシ−６−メチルシクロヘキシルメチル−３，４−エポキシ−６−メチルシクロヘキサンカーボネート、ビス（２，３−エポキシシクロペンチル）エーテル等の脂肪族エポキシ化合物等が挙げられる。
これらは単独でまたは２種以上を組み合わせて使用することが出来る。
本発明において、これらの中で特に好ましいものとしては、上記（Ａ）群に記載した化合物が挙げられる。
【００２２】
本発明に用いるエポキシ化合物において、その数平均分子量は通常７０００以下であることが好ましく、より好ましくは２０００以下である。
数平均分子量が２０００を超えたエポキシ化合物を用いる場合には、ＡＣＰを適性粘度に下げるため単官能エポキシ化合物等の低粘度エポキシ化合物を大量に加えることにより調整される。（特に単官能化合物を大量に加えた場合架橋密度の低下、Ｔｇ低下、反応率低下があり、高信頼性（実装後の加速試験）を得ることが難しい場合があり得るので、十分注意が必要である。）
【００２３】
本発明において用いられるゴムとしては、エポキシ化合物中に粒子として分散したものであれば好ましい。この場合において、ゴム粒子がエポキシ化合物とグラフトしていても良く、グラフトしていなくても良い。
【００２４】
このゴムとしては具体的には、例えば、アクリルエステル系、シリコン系、共役ジエン系、オレフィン系、ポリエステル系、ウレタン系等、が挙げられる。これらは単独または２種以上を併用しても良い。
【００２５】
上記ゴム粒子の分散方法としては、エポキシ化合物に単にゴムを分散させる方法とグラフトさせる方法とがある。これらは公知の方法に従って分散せしめれば良い。より好ましい方法としては、エポキシ化合物とのグラフト共重合体、エポキシ化合物とのグラフト共重合体の存在下でゴム粒子を生成させる方法が良い。またゴム粒子が架橋しているとさらに好ましい。
【００２６】
以下、上記ゴムを具体例に説明する。
アクリルエステル系ゴムとしては、コア／シェル型エマルションを乾燥して得られるゴム粒子を用いる方法、及び特開昭５５ー１６０５３号公報または特開昭５５ー２１４３２号公報に開示されているようなものがあるが、分散方法や分散後の粘度の点からすると後者のものが好ましい。
【００２７】
シリコン系ゴムとしては、1)シリコンゴム微粒子を用いる方法、2)特開昭６０ー７２９５７号公報に開示されている方法、3)特開平３ー１７０５２３号公報に開示されている方法、4)エポキシ化合物に二重結合を導入してその二重結合と反応可能なハイドロジエン含有シリコンを反応させてグラフト体を生成し、グラフト体の存在下でシリコンゴムモノマーを重合させる方法、5)エポキシ化合物に二重結合を導入してそれに重合可能なビニル基含有シリコンゴムモノマーを反応させグラフト体を生成する方法、6)このグラフト体の存在下でシリコンゴムモノマーを重合させる方法等がある。より好ましくは、7)シリコンゴム微粒子を用いずにグラフト体及びグラフト体を生成後ゴム粒子を生成する方法が良く、これらの方法では、生成するゴム粒子を制御しやすく、また分散後の粘度上昇が少なくＡＣＰのディスペンス特性に好結果をもたらす。
【００２８】
共役ジエン系ゴムとしては、具体的には、例えば、１，３−ブタジエン、１、３−ペンタジエン、イソプレン、１、３−ヘキサジエン、クロロプレン等のモノマーを重合または共重合して製造することが出来、市販品を使用することができる。例えば、末端にカルボキシル基を有するブタジエンとアクリロニトリルとの共重合体、末端にアミノ基を有するブタジエンとアクリロニトリルとの共重合体等が挙げられる。
【００２９】
本発明に用いるゴムの粒径としては、好ましくは０．０１〜５μｍ、より好ましくは０．１〜２μｍのゴムがよい。粒子径が上記以外の場合導電粒子の均一分散が難しい可能性があり、ファインピッチになるほど導通不良や端子間の短絡を起こしやすくなる傾向にある。
【００３０】
本発明のゴムの使用量としては、ＡＣＰ１００重量部中に、ゴム分として０．５〜３０重量部であることが好ましい。さらに好ましくは２．０〜１５．０重量部である。０．５重量部未満では応力緩和が十分でなく密着性が劣る場合があり、３０重量部を超える場合には応力緩和は十分であるが、ＡＣＰが高粘度となり単官能エポキシ化合物を大量に使用しなければならず、性能が低下するとともにゴムが導電粒子と端子との接触を阻害し、逆に導通不良となる場合が出てくる。これらのゴムは一種または二種以上使用しても良い。
【００３１】
本発明で用いる充填剤としては、具体的には、例えば、
炭酸カルシウム、炭酸マグネシウム、硫酸バリウム、硫酸マグネシウム、珪酸アルミニウム、珪酸ジルコニウム、酸化鉄、酸化チタン、酸化アルミニウム（アルミナ）、酸化亜鉛、二酸化珪素、チタン酸カリウム、カオリン、タルク、アスベスト粉、石英粉、雲母、ガラス繊維、等の無機充填剤、
ポリエチレン粉、ポリプロピレン粉、ポリエステル粉、ポリ塩化ビニル粉、ポリスチレン粉、ポリ酢酸ビニル粉、ポリエチレン−酢酸ビニル共重合体粉、ポリメタクリレート粉、ポリウレタン粉、尿素樹脂粉、フェノール樹脂粉、ベンゾグアナミン樹脂粉、エポキシ樹脂粉等の有機充填剤がある。
これらの充填剤は単独でもまたは二種以上組み合わせて使用しても良い。
【００３２】
これらの充填剤の添加量としては、ＡＣＰ１００重量部中に、１〜５０重量部が好ましく、より好ましくは３〜２５重量部が良い。
充填剤量が５０重量部を超えると粘度が高くなり、反応性稀釈剤量が増え、性能低下をもたらす可能性があり、全く使用しない場合には粘度制御が困難となり易く、ディスペンス適性を保持することができにくい傾向にある。
【００３３】
本発明において用いる潜在性硬化剤としては、エポキシ化合物を反応させることが出来るものであれば特に制限はなく、いずれも使用することが出来る。
具体的には、例えば、脂肪族アミン、芳香族アミン、変性アミン、ポリアミン等のアミン類、有機酸類、芳香族酸無水物、環状脂肪族酸無水物、脂肪族酸無水物、ハロゲン化酸無水物、変性酸無水物等の酸無水物、ポリアミド樹脂、ポリアミドアダクト等のポリアミド樹脂、イミダゾール類およびその誘導体、三フッ化ホー素−アミンコンプレックス、ジシアンジアミド及びその誘導体、有機ジヒドラジド化合物、ジアミノマレオニトリル及びその誘導体、メラミン及びその誘導体、ポリメルカプタン類、等である。
これらの一種を単独でまたは二種以上を組み合わせて使用することが出来る。またこれらの潜在性硬化剤と併用して硬化促進剤等を用いても良い。
【００３４】
上記潜在性硬化剤の添加量としては、その官能基の性質により、当量比または重量部で表わされる。
まず、当量比の場合（上記例示からいえば、一級アミン、二級アミン等）には、エポキシ基／硬化剤官能基＝１．００／０．３０〜１．００／１．５０が望ましく、より望ましくは１．００／０．５０〜１．００／１．００が良い。
また重量部の場合（上記例示からいえば、三級アミン、酸、樹脂等）には、エポキシ基を有する樹脂１００重量部に対し５〜６０重量部が望ましく、より望ましくは１０〜４０重量部が良い。
【００３５】
硬化剤量が上記量を下回ると、１７０℃×２０ｓ以内の硬化性が得られにくい傾向にある。また上記量を上回ると粘度及びＴＩ（Tixotropic Index）値が高くなり易く、ディスペンス適性が悪くなると同時に、耐湿性等の信頼性低下を招き易い傾向にある。
【００３６】
本発明において用いられる導電粒子としては、導電粒子であれば特に制限はないが、中でもポリスチレンをベースポリマーとする粒子にＮｉ及び、またはＡｕをコートした粒子が望ましく、市販品としてミクロパールＡＵ−２０５、ＡＵ−２０６、ＡＵ−２０７等（いずれも商品名：積水ファインケミカル社製）があり、使用される導電粒子の粒子径は２〜１５μｍが望ましく、より望ましくは４〜１０μｍが良い。
導電粒子径が１μｍより小さくなるとバンプ間に導電粒子が残りにくくなり導通不良となり易い傾向にある。また、１５μｍより大きくなると、短絡による不良（特にファインピッチ）が発生しやすくなる傾向にある。
【００３７】
導電粒子の含有量は、導電粒子の粒子径に依存するが、通常ＡＣＰ中に１〜１０ｗｔ％が望ましく、より望ましくは２〜６ｗｔ％が良い。
また、導電粒径と含有量との関係から概算の導電粒子数を計算から求めることができる。上記した好ましい粒子径及び好ましい含有量から好ましい値を試算すると、概ね５００〜３０００個／ｍｍ2、より望ましくは１０００〜２５００個／ｍｍ2位となる。
上記導電粒子数については、上記範囲内であれば、粒子不足により導通性が悪くなるようなことはない程度に十分な粒子があり、また短絡が発生するようなこともない。
【００３８】
また、本発明の異方導電性樹脂組成物においては、エポキシ化合物、ゴム、充填剤、潜在性硬化剤及び導電粒子を必須成分として含有していればよく、特に有機溶剤を含有しなくてもかまわない。
即ち、上記必須成分で使用するのに十分な粘度を有する樹脂組成物となれば、後で該組成物から揮発させるべき有機溶剤等は初めからなくても構わない。
【００３９】
本発明においては、必要に応じてカップリング剤、スペーサー、レベリング剤、顔料、染料、可塑剤、消泡剤、増粘剤、チクソ付与剤の使用が可能である。
本発明の異方導電性樹脂組成物は、上記した各成分を配合した後、公知の方法、公知の混合・撹拌機等により混合・混練して得られる。このとき、得られた樹脂組成物がペースト状であることが好ましく、その場合には、該組成物の粘度は１００〜１０，０００ＰＳであることが好ましい。
また上記の本発明の樹脂組成物を用いて、異方導電性ペーストとして好ましく使用することができる。
【００４０】
本発明の樹脂組成物は、エポキシ樹脂、ゴム、充填剤、潜在性硬化剤、及び導電粒子を必須成分とすることにより、無溶剤型低温速硬化性ペーストとすることができるので、ディスペンサーを用いた塗布を可能にし、同時に低温低圧で圧着できる工程とすることにより、材料コスト及び製造コストを大幅に削減でき、更に濡れ性の向上が、接着性、信頼性も向上させることができる。
【００４１】
また、本発明の組成物は、貯蔵安定性、硬化性、接着性、信頼性、ディスペンス適性及びコストパフォーマンスに優れており、ＬＣＤ分野、半導体分野、更にプラズマ等他のディスプレイ分野にも応用展開できる。
【００４２】
【実施例】
以下、代表的な実施例により本発明を更に詳細に説明するが、本発明はこれらに限定されるものではない。
［ゴムの合成］
合成例１
撹拌機、気体導入管、温度計、冷却管を備えた２０００ｍｌの四つ口フラスコにビスフェノールＦ型エポキシ化合物（エピクロン８３０・大日本インキ化学工業（株）製）６００ｇ、アクリル酸１２ｇ、ジメチルエタノールアミン１ｇ、トルエン５０ｇを加え、空気を導入しながら１１０℃で５時間反応させ二重結合を導入した。次にブチルアクリレート３５０ｇ、グリシジルメタクリレート２０ｇ、ジビニルベンゼン１ｇ、アゾビスジメチルバレロニトリル１ｇ、及びアゾビスイソブチロニトリル２ｇを加え反応系内に窒素を導入しながら７０℃で３時間反応させ更に９０℃で１時間反応させた。次いで１１０℃の減圧下で脱トルエンを行いアクリルゴムが分散した、エポキシ化合物とアクリルエステル系とのグラフト重合物を得た。
この重合物（Ａ）は平均粒径０．０５μｍ、ゴム含有量３７．９％であった。
【００４３】
合成例２
合成例１と同様の方法で行った。まず二重結合を導入し、次にヒドロキシアクリレート５ｇ、ブチルアクリレート１０ｇ、アゾビスイソブチロニトリル１ｇを加え７０℃で３時間反応させ更に９０℃で１時間反応させた。次いで１１０℃の減圧下で脱トルエンを行った。次に分子中にメトキシ基を有するシリコン中間体７０ｇ、ジブチルスズジラウレート０．３ｇを加え１５０℃で１時間反応を行い、生成メタノールを除去するため更に１時間反応を続行した。このグラフト体に常温硬化型２液タイプのシリコンゴムを１／１で混合したものを３００ｇ加え２時間反応させシリコンゴムの分散したグラフト体を得た。
この重合物（Ｂ）は平均粒径１．５μｍ、ゴム含有率３０．０％であった。
【００４４】
合成例３
合成例１と同様の方法で行った。まず二重結合を導入し、次にラジカル反応性シリコンオイル５０ｇ、アゾビスイソブチロニトリル１ｇを加え７０℃で３時間反応させ更に９０℃で１時間反応させた。次いで１１０℃の減圧下で脱トルエンを行った。これに合成例２と同様に常温硬化型２液タイプのシリコンゴムを混合、反応を行いシリコンゴムの分散したグラフト体を得た。
この重合物（Ｃ）は平均粒径０．５μｍ、ゴム含有率３１．１％であった。
【００４５】
実施例１〜１３及び比較例１〜２
表１〜３の配合物中の導電粒子以外をダルトンミキサーで予備混合し、次に３本ロールで固体原料が５μｍ以下になるまで混練した。
また、固形エポキシ樹脂を使用する場合には、単官能エポキシ樹脂で予め加熱溶解後、使用した。
【００４６】
【表１】
0004155625.tif 000002
【００４７】
【表２】
0004155625.tif 000003
【００４８】
【表３】
0004155625.tif 000004
【００４９】
［表中の略記号の説明］（各化合物等の名称は、いずれも商品名）
エポキシ化合物Ａ：ＥＰＩＣＬＯＮ８３０  大日本インキ化学工業（株）製
エポキシ化合物Ｂ：ＹＤＣＮ−７０１  東都化成（株）製
エポキシ化合物Ｃ：ＥＤ−５０６・エポキシ基数２個・６０ｍＰａ・ｓ、
旭電化工業（株）製
硬化剤Ａ：ＦＸＢ−１０５０  富士化成工業（株）製
硬化剤Ｂ：ＣａｔＺー１５  三井化学（株）製
シランカップリング剤：ＫＢＭ−４０３  信越化学工業（株）製
導電粒子：ミクロパールＡＵ−２０５  積水ファインケミカル（株）製
【００５０】
上記混合物に導電粒子を混ぜ、真空下、ダルトンミキサーで６０分間混練し、目的のＡＣＰ等を得た。上記配合で調整されたＡＣＰを２０ｍｌ用シリンジに１０ｇ入れ、真空脱泡後評価に供した。その前に以下のようにしてテストピースを作成した。
なお、得られたＡＣＰ及びテストピースの評価は次の方法で実施し、その結果を表４、５に示す。
【００５１】
［テストピースの作成］
１）テストピースＡ；ＩＴＯがベタで蒸着されたガラス基板（２５×１００×１．１ｍｍ）上にディスペンサーを用い幅５０μｍ、高さ２５μｍになるように塗布し、ポリイミドフィルムに銅箔がベタで形成されたＦＰＣで挟み、１７０
℃×２０ｋｇｆ×２０ｓの圧着条件で接着した。
２）テストピースＢ；ＩＴＯが７０μｍピッチで形成された表示基板にディスペンサーを用い幅５０μｍ、高さ２５μｍになるように塗布し、ポリイミドフィルムに７０μｍピッチで銅箔が形成されたＦＰＣで挟み、１７０℃×２０ｋｇ
ｆ×２０ｓの圧着条件で接着した。
【００５２】
［性能評価試験］
１）初期粘度：
ＥＨ型粘度計、３゜コーン、２．５ｒｐｍ／２５℃における値を測定値とした。
２）貯蔵安定性試験：
液晶シール材組成物１００ｇをポリエチレン製容器に入れ密栓し２０℃で１４，２８日間、５℃で６ヶ月それぞれ貯蔵し、ＥＨ型粘度計にて粘度を測定し、初期粘度に対する粘度倍率を測定した。
３）抵抗値測定試験：
テストピースＢを用い、導通試験を行った。
【００５３】
４）ディスペンス適性：
評価項目として▲１▼脱泡性、▲２▼流動性、▲３▼塗布圧の３項目に関しその適性を評価した。表中の記号及びその評価内容を以下に示す。
◎    大変優れている
○    優れている
△    やや劣る
×    劣る
【００５４】
５）接着力試験：
テストピースＡを用いプレッシャークッカー試験（１２０℃、２Ｋｇ／ｃｍ2Ｇ）を５０時間行った後、１８０゜ピールで接着力を測定した。
６）硬化性（ゲル化時間）：
１５０℃に保持された熱板上にＡＣＰ０．５ｍｌを置き、ガラス棒で掻き混ぜる。流動性が無くなった時点を測定値とした。
【００５５】
【表４】
0004155625.tif 000005
【００５６】
【表５】
0004155625.tif 000006
【００５７】
【発明の効果】
本発明の異方導電性樹脂組成物は、ディスペンサーを用いた塗布を可能とする粘性を有し、同時に低温低圧で圧着できる工程を実現できたことにより、材料コスト及び製造コストを大幅に削減でき、さらに濡れ性の向上が、接着性、信頼性をも向上させることが可能となり、現在使われているＡＣＦと同等或いはそれ以上の性能を発揮できる。
また、本発明の組成物は、貯蔵安定性、硬化性、接着性、信頼性、ディスペンス適性及びコストパフォーマンスに優れていることから、ＬＣＤ分野、半導体分野、更にプラズマ等他のディスプレイ分野にも応用展開が可能である。